(57)【要約】【課題】充分な離トナー性を発揮し、しかも耐物理的、機械的ストレス性、耐電気的ストレス性が良好なＯＡ機器用ベルト、特に転写ベルトや転写・定着ベルトを提供する。  【解決手段】表層の基材が連続的につながったＰＴＦＥ、ＰＦＡ、またはＰＴＦＥとＰＦＡを有し、導電剤を除く基材に占めるＰＴＦＥ、ＰＦＡ、あるいはその混合物の重量が７０％以上であることを特徴とするＯＡ機器用ベルト。前記基材は、ＭＲＦが１４ｇ／１０分以下のＰＴＦＥおよび／またはＰＦＡを使用していることを特徴とするＯＡ機器用ベルト。前記基材はＰＴＦＥとＰＦＡを使用し、さらにＰＴＦＥとＰＦＡの総重量に対しＰＦＡが５０重量％以上であることを特徴とするＯＡ機器用ベルト。前記ＰＦＡはモロフォルジー改良品であり、融点は３００℃以下であることを特徴とするＯＡ機器用ベルト。【選択図】なし。【特許請求の範囲】
【請求項１】
表層の基材が連続的につながったＰＴＦＥ、ＰＦＡ、またはＰＴＦＥとＰＦＡを有し、導電剤を除く基材に占めるＰＴＦＥ、ＰＦＡ、あるいはその混合物の重量が７０％以上であることを特徴とするＯＡ機器用ベルト。
【請求項２】
前記基材は、メルトフローレイトが１４ｇ／１０分（３７２℃、荷重５ｋｇ）以下のＰＴＦＥおよび／またはＰＦＡを使用していることを特徴とする請求項１に記載のＯＡ機器用ベルト。
【請求項３】
前記基材はＰＴＦＥとＰＦＡを使用し、さらにＰＴＦＥとＰＦＡの総重量に対しＰＦＡが５０重量％以上であることを特徴とする請求項１または請求項２に記載のＯＡ機器用ベルト。
【請求項４】
前記ＰＦＡの融点は、３００℃以下であることを特徴とする請求項１ないし請求項３のいずれかに記載のＯＡ機器用ベルト。
【請求項５】
前記表層の表面抵抗率は、１．０×１０１４Ω／□以下であることを特徴とする請求項１ないし請求項４のいずれかに記載のＯＡ機器用ベルト。
【請求項６】
前記ＯＡ機器用ベルトは、転写ベルトまたは転写・定着ベルトであることを特徴とする請求項１ないし請求項５のいずれかに記載のＯＡ機器用ベルト。
【請求項７】
請求項１ないし請求項６のいずれかに記載のＯＡ機器用ベルトを有していることを特徴とするＯＡ機器。
【発明の詳細な説明】
【技術分野】
【０００１】
本発明はＯＡ機器用ベルトに関し、特にカラー複写機、カラープリンター、カラー複合機等の電子写真方式を用いたカラー画像形成装置に用いられるベルトの表層に関する。
【背景技術】
【０００２】
複写機、プリンター等のＯＡ機器部材には、帯電、現像、転写、定着、紙送り等のために、主にベルト、ローラ等の部材が使用される。これらベルト、ローラ等の部材には、単層あるいは多層構造のものがある。
近年は画像のカラー化が進み、このためこれらの部材には軟らかさが要求され、このためゴム状弾性体やフォーム体が金属あるいは樹脂形成体と積層（あるいは複合）して用いられている。
【０００３】
更に、これらのゴム状弾性体やフォーム体の表面に、感光体等の相手部材に対する汚染防止、トナー付着防止、トナーの帯電制御、抵抗調整、トナー離型性向上等の種々の目的で、それらの性質に優れた樹脂からなる表層を形成するものが多くなっている。
ＯＡ用のベルト、具体的には、例えばエンドレスの転写ベルトや転写・定着ベルト、においても、ポリイミド、ポリアミドイミド、ＰＶＤＦ（ポリビニリデンフロライド）等の単層の樹脂ベルトから、その上面に柔軟性を持たせるための弾性層、さらにその上面に離トナー性を高めるための表層を設けた多層（３層）構造のベルトが市場に出回り始めている。
【０００４】
転写ベルトの表層には、以下の性質が求められている。
１）トナーの表層からの剥離性がよいこと。特に、近年のトナーは、機械的な粉砕法で製造されたトナーから化学的に製造されたケミカルトナーに変わって来ている。ケミカルトナーは、粒子径が小さく、球状となっているためベルト材に付着し易く、充分な離トナー性を有することが必要である。
２）繰返し加わる押圧、屈曲等の物理的、機械的劣化要因（以下、「ストレス」と記す）とトナーを移動させるための荷電による電気的ストレスが同時に加わるため、これら２つのストレスに対して長期の耐性を有していること。
【０００５】
そして、例えば１）の離トナー性の向上のために、従来技術ではウレタン塗料、アクリル塗料、エポキシ塗料、シリコン塗料中にＰＴＦＥ（ポリテトラフルオロエチレン）やＰＦＡ（テトラフルオロエチレン・パーフルオロアルキビニルエーテル）等の微細なフッ素系の樹脂の粒子を混ぜ込んだり、ウレタン原料にそれらと結合し易い特別な官能基を持ったフッ素樹脂を予め混合し、その時に反応させておいたり、フッ素ゴムやＰＶＤＦ等の低級フッ素化合物を表層に用いる等の方法が採られている（特許文献１、同２）。
【特許文献１】特開２００２−２２９３４５号公報
【特許文献２】特許公報第３５５２８６８号
【発明の開示】
【発明が解決しようとする課題】
【０００６】
しかしながら、ＰＴＦＥ、ＰＦＡは優れた離トナー性を発揮するが、従来技術の基材（連続的につながって全体の形状、寸法、強度等の本来の役目を担う材料、ベース樹脂あるいはマトリックス樹脂）となるウレタン等の塗料の離トナー性が低く、ベルトとしての離トナー性はこの性能が低い材料が支配的に決めてしまうため、ベルトの離トナー性の改善効果は限定的である。
また、特別な官能基を持ったフッ素樹脂やフッ素ゴムやＰＶＤＦ等の低級フッ素樹脂もある程度の離トナー性を発揮するが、最近使用されている離型の困難なケミカルトナーには対応できない。
【０００７】
更に、離トナー性を向上させるために、ＰＴＦＥ、ＰＦＡ等のフッ素化合物の添加量を増す試みがなされているが、添加量を増すのに反比例してベルトの耐屈曲性が大きく低下し、使用中に表層に早期にクラック等の損傷が発生しがちとなり、今度は前記２）に挙げた耐物理的、機械的ストレス性、耐電気的ストレス性が低下する。
【０００８】
このため、ケミカルトナーを含めて充分な離トナー性を発揮し、しかも耐物理的、機械的ストレス性、耐電気的ストレス性が良好なＯＡ機器用ベルト、特に転写ベルトや転写・定着ベルトの開発が望まれていた。
【課題を解決するための手段】
【０００９】
本発明は以上の課題を解決することを目的としてなされたものであり、ＯＡ用のベルト、特に転写ベルトの表層の基材をＰＴＦＥ、ＰＦＡとしたものである。以下、各請求項の発明を説明する。
【００１０】
請求項１に記載の発明は、
表層の基材が連続的につながったＰＴＦＥ、ＰＦＡ、またはＰＴＦＥとＰＦＡを有し、導電剤を除く基材に占めるＰＴＦＥ、ＰＦＡ、あるいはその混合物の重量が７０％以上であることを特徴とするＯＡ機器用ベルトである。
【００１１】
本請求項の発明においては、表層の基材がＰＴＦＥ、ＰＦＡ、またはＰＴＦＥとＰＦＡを有し（材料として含有している）、導電剤を除く基材に占めるＰＴＦＥ、ＰＦＡの重量が７０％以上であるため離トナー性に優れ、さらにＰＴＦＥ、ＰＦＡ等が連続的につながっているため、塗料にフッ素樹脂を分散させた表層に比較して優れた屈曲性を発揮する。特に、ＰＴＦＥとＰＦＡを併用すれば、優れた離トナー性を維持しながら、更に耐久性を上げることができるため、ケミカルトナーを含めて優れた離トナー性を有し、また物理的、機械的ストレスや電気的ストレスに対して充分な耐久性を有するＯＡ機器用ベルトとなる。
特に、ＰＴＦＥ、ＰＦＡが連続的につながっているため、表層全体にわたって優れた離トナー性と屈曲性が発揮される。
なおここに、「基材」とは、いわゆるベースポリマーであり、表層の全体形状、寸法を保持し、離トナー性等の表層の本来の役目を担う材料を指す。
【００１２】
また、離トナー性のより良好な発揮のためには、基材中のＰＴＦＥ、ＰＦＡの重量が、導電剤を除く表層の基材の重量の９０％以上であることがより好ましい。
また、「ＯＡ機器用ベルト」とは、トナーを使用し、離トナー性が必要なベルトである限り、用途は限定されない。
また、エンドレスベルト状であれば、非常に薄いエンドレスフィルムからなるベルトをも含む。
また、転写ローラ等に巻付けて使用するベルトも含める。
さらに、「ＯＡ機器」とは、複写機、プリンター、複合機等を問わず、カラーを使用しない単色（原則は、黒色）の機器をも含む。
【００１３】
請求項２に記載の発明は、前記のＯＡ機器用ベルトであって、
前記基材は、メルトフローレイトが１４ｇ／１０分（３７２℃、荷重５ｋｇ）以下のＰＴＦＥおよび／またはＰＦＡを使用していることを特徴とするＯＡ機器用ベルトである。
【００１４】
本請求項の発明においては、前記基材はＭＦＲ（メルトフローレイト）が１４ｇ／１０分以下のＰＴＦＥおよび／またはＰＦＡを用いているため、焼成時に流れ易く、また耐久性が向上する。
なお、ＭＦＲは７以下かつ１以上であることが好ましい。即ち、ＭＦＲは、溶融粘度の指標であり、必ずしも分子量に比例しないが、一般的にはＭＦＲの値が小さいほど分子量が大きくなり、製品の耐久性が向上する。しかし、小さすぎると、具体的には１未満であると、製造の際の焼成時（溶融時）にレベリングが不十分となり、伸びのある連続膜が得られ難くなる。
【００１５】
請求項３に記載の発明は、前記のＯＡ機器用ベルトであって、
前記基材はＰＴＦＥとＰＦＡを使用し、さらにＰＴＦＥとＰＦＡの総重量に対しＰＦＡが５０重量％以上であることを特徴とするＯＡ機器用ベルトである。
【００１６】
本請求項の発明においては、前記基材は、ＰＴＦＥとＰＦＡを使用し、さらにＰＴＦＥとＰＦＡの比率はＰＦＡが５０重量％以上であるため、屈曲性が向上する。ＰＦＡにはパーフルオロアルキル基が付加されているため分子同士が絡みつき易く、結晶量も少なくなるためと思われる。なお、ＰＦＡの比率は、８０％以上が好ましく、９０〜９８％であるのがより好ましい。
なお、ＰＦＡの比率が９０〜９８％であるときのＰＴＦＥの役割は、ＰＴＦＥをＰＦＡに少量添加するとＰＴＦＥの微粉末が、製膜時（冷却時）の結晶発生の核となり、結晶が過度に大きくならないため、耐久性が向上すると考えられる。
【００１７】
請求項４に記載の発明は、前記のＯＡ機器用ベルトであって、
前記ＰＦＡの融点は、３００℃以下であることを特徴とするＯＡ機器用ベルトである。
【００１８】
本請求項の発明におけるＰＦＡは、パーフルオロアルキル基が短く、数多く付加されたモロフォルジー改良ＰＦＡと呼ばれており、その分子構造から、融点が一般的なＰＦＡが３０５℃であるのに対し、２８５℃から２９５℃と低くなっており、一般的なＰＦＡより更に分子同士が絡みつき易く、結晶量（結晶の部分と非結晶の部分の比率）も少ないことから耐久性が一層良好となる。
なおこのモロフォルジー改良品は、三井・デュポンフロロケミカル（社）よりテフロン  ＰＦＡ  ９２０ＨＰ  Ｐｌｕｓ、同９４０  ＨＰ  Ｐｌｕｓ、同９４５ＨＰ  Ｐｌｕｓ、同９５０  ＨＰ  Ｐｌｕｓという名称で市販されている。
【００１９】
請求項５に記載の発明は、前記のＯＡ機器用ベルトであって、
前記表層の表面抵抗率は、１．０×１０１４Ω／□以下であることを特徴とするＯＡ機器用ベルトである。
【００２０】
本請求項の発明においては、表層の表面抵抗率は、１．０×１０１４Ω／□以下であるため、電気的ストレスを受け難く、このため耐久性が向上する。
なお、表面抵抗率が下がるほど耐久性が向上するため、表面抵抗率は１．０×１０１４Ω／□以下であることが好ましい。しかし、あまり低いとトナーの移動のために付着した電流が横方向に逃げて画像に悪影響が出かねないため、１．０×１０８Ω／□以上が好ましく、１．０×１０１０Ω／□以上あることがより好ましい。
【００２１】
請求項６に記載の発明は、前記のＯＡ機器用ベルトであって、
前記ＯＡ機器用ベルトは、転写ベルトまたは転写・定着ベルトであることを特徴とするＯＡ機器用のベルトである。
【００２２】
請求項１から請求項５に記載のＯＡ用ベルトは、転写ベルトまたは転写・定着ベルトに用いると最も効果が発揮できる。
【００２３】
請求項７に記載の発明は、
請求項１ないし請求項６のいずれかに記載のＯＡ機器用ベルトを有していることを特徴とするＯＡ機器である。
【００２４】
請求項１ないし請求項６のいずれかに記載のＯＡ機器用ベルトを有しているＯＡ機器、具体的には例えば画像形成装置であるため、優れた画像形成能力を有するＯＡ機器となる。
【発明の効果】
【００２５】
本発明においては、ＯＡ機器用のベルト、特に転写ベルト、転写・定着ベルトの表層の基材を連続的につながったＰＴＦＥ、ＰＦＡとしているため、離トナー性が格段に向上し、しかも物理的、機械的ストレスや荷電による電気的ストレスに対する耐久性も優れたＯＡ用のベルトとなる。
また、表層の基材に用いるＰＦＡのＭＲＦ、ＰＴＦＥに対するＰＦＡの比率、ＰＦＡの構造、表層の表面抵抗に工夫を凝らしているため、離トナー性と耐久性にますます優れたＯＡ機器用ベルトとなる。
【発明を実施するための最良の形態】
【００２６】
以下、本発明をその最良の実施の形態に基づいて説明する。なお、本発明は、以下の実施の形態に限定されるものではない。本発明と同一および均等の範囲内において、以下の実施の形態に対して種々の変更を加えることが可能である。
（表層の製造方法）
後の実施例の試験結果に示す様に、フッ素樹脂も各種の材料を使用し、また配合する導電剤も種々のものを使用する。このため、本発明の実施に共通する形態のＯＡ用ベルト用の表層の基本的な製造方法について説明する。
【００２７】
内面を鏡面加工したステンレス（熱膨張率は、１．７６×１０−５／℃）製の外筒の内面に、基材の原料であるＰＴＦＥ（融点３２７℃）やＰＦＡ等のフッ素樹脂の微粒子と、導電材料である酸化スズ等の導電剤の混合物ディスパージョンをディップ法により塗布し、恒温層内で例えば前記ＰＴＦＥ、ＰＦＡを３８０℃で焼成し、表層を得た。
【００２８】
表層の基材となるフッ素樹脂としては、ＰＴＦＥ、ＰＦＡ共重合体以外に、テトラフルオロエチレン−ヘキサフルオロプロピレン共重合体、テトラフルオロエチレン−エチレン共重合体を挙げられ、前記フッ素樹脂の微粉末を水に分散した分散液が用いられる。
【００２９】
導電剤としては、酸化スズ、酸化亜鉛、酸化チタン、カーボン等が挙げられるが、抵抗制御の面から金属酸化物が好ましい。
基材中への分散方法としては、ビーズミル、ディスパー等が挙げられるが、ホモジナイザーが最適である。分散性が向上することにより、電気的な負荷集中あるいは物理的、機械的な応力集中が防止され、これにより耐久性が一層向上するものと思われる。
【００３０】
（ベース層と弾性層の製造方法）
本発明の主眼は表層にあるが、ＯＡ機器に用いられるときには、他の樹脂ベルト層と多層構造にして用いられることとなる。このため、他の樹脂ベルトであるベース層と弾性層の製造方法について、概略説明する。
ドラム状の金型を回転させながら、その外側にポリイミドワニスを塗布し、その後金型を加熱してイミド化反応を行い、金型の周囲に厚さ８０μｍ程度のポリイミド層をベース層として形成した。次に、水性ウレタンに増粘剤を加え１０Ｐａ・ｓ程度の粘度とし、さらに脱泡を行った後、前記ポリイミド層の上にディップにより塗布した。塗布後、常温にて水分を乾燥させ、厚さ２５０μｍ程度のウレタン層を弾性層（中間層）として形成した。
なお、ウレタンの融点は１２０℃、熱分解点は１８０℃程度である。
【００３１】
（多層構造のベルトの製造）
前記の様な方法で製造したベース層と弾性層とからなる半製品のベルトの上面に、前記の様な方法で製造した半製品の表層を接着して、完成品としてのＯＡ用ベルトが製造されることとなる。
接着方法としては、基本的にはドラムからベース層と弾性層とからなる半製品のベルトを抜き取り、抜き取ったベルトの弾性層からなる外周面と前記外筒内面に焼成されて形成されている表層の内周面を、真空雰囲気、加熱下で押圧する方法が好ましい。
具体的な押圧方法としては、以下のような方法がある。
【００３２】
ウォータバック（シリコンゴム製の円筒形の袋）を使用する方法
この方法により、真空雰囲気、加熱下で押圧して接着する様子を図１に概念的に示す。図１において、１１はベース層であり、１２は弾性層であり、１４はバインダー層であり、９は表層であり、８は外筒であり、５０はウォーターバックであり、５２は内圧で膨らんだウォーターバックの胴であり、５５はウォーターバックのエンドプレートであり、５９は加圧用ポンプであり、６０は真空容器であり、６１は真空容器の蓋であり、６２は真空ポンプであり、７０はヒータである。
【００３３】
なお、弾性層１２との接着性を良好にするため、予め前記表層９の内周面に、テトラフルオロエチレン、ヘキサフルオロプロピレン、ビニリデンフロライドの共重合体（融点１２０℃）等からなるバインダー層１４をディップ法により製膜後加熱して形成してある。
【００３４】
ドラムから抜き取った前記半製品のベース層１１、弾性層１２をウォーターバック５０の外周に嵌めこみ、さらに嵌め込んだウォーターバック５０ごと前記外筒８の内面に焼成されて形成されている表層９のさらに内面側にあるバインダー層１４内へ挿入し、全体を真空容器６０に入れて真空引き後、ヒータ７０で１５０℃に加熱し、併せてウォーターバック５０の内部に加圧用ポンプ５９で加圧流体を充填して膨らませることによりバインダー層１４の内周面と弾性層１２の外周面を確実に接着させる。
なお、バインダー層は、必ずしも接着に必要ではなく、他の方法を採用してもよい。例えば、バインダー層の形成に換えて、表層の内周面にラジカル処理、プラズマ処理等の接着性改善処理を施していてもよい。
【００３５】
熱膨張率が大きい中子を使用する方法
本方法で接着している様子を、図２に概念的に示す。図２において、１３は中子である。なお、ヒータや真空室は、図１と同様であるため図示は省略する。また、本図では、ベルトにバインダー層は設けていない。
本方法では、ドラムから抜き取った前記半製品のベルトを、熱膨張率が８．０×１０−５／℃とステンレスよりはるかに大きいＭＣナイロン（日本ポリペンコ株式会社の商品名、主材料はナイロン６）製の中子１３の外周に嵌めこみ、さらに嵌め込んだ中子ごと前記外筒内面に焼成されて形成されている表層９の内面側に挿入し、真空引き後１５０℃で加熱することにより、中子と外筒の熱膨張の差を利用して接着するものである。
【００３６】
柔軟な中子とプレスを使用する方法
本方法で接着している様子を、図３に概念的に示す。図３において、１５は真空維持用のリング状の蓋であり、１６は柔軟なシリコンゴム製のスペーサであり、１７はＭＣナイロン製ブロックであり、Ｐは押圧力である。
本方法では、ドラムから抜き取った前記半製品のベルトを、シリコンゴム製のスペーサ１６の外周に嵌めこみ、さらに嵌め込んだスペーサ１６ごと前記外筒８内面に焼成されて形成されている表層９の内面側に挿入し、真空維持用のリング状の蓋１５をかぶせ、シリコンゴム製のスペーサ１６の上下両端にＭＣナイロン製ブロック１７を当て、図示しない真空ポンプで外筒８の内部を真空引きした後、加熱下でＭＣナイロン製ブロック１７を介してシリコンゴム製のスペーサ１６の両端を真空維持用のリング状の蓋１５で押圧することにより接着するものである。
以上の他、爆発力を使用する方法等もあるが、本発明の趣旨とは直接的には関係がないので、説明は省略する。
【００３７】
（試験の内容と試験装置）
以上の方法で製造した完成品としての転写ベルトに物理的、機械的ストレスと荷電ストレスを加え、それらに対する優れた耐久性を確認した。試験に用いた転写ベルトは、内径１６８φ、幅３６８ｍｍ、ベース層の厚さは８０μｍ、弾性層の厚さは２５０μｍ、表層の厚さは７μｍである。また、表層の表面抵抗率は、表４を除き、１．０×１０１１Ω／□である。
試験に用いた装置は、実際に用いられているゼロックス方式のカラープリンター（富士ゼロックス社製カラープリンターＤｏｃｕｐｒｉｎｔ  Ｃ６２０）である。この装置の要部を図４に概念的に示す。図４において、３１は感光ドラムであり、３２は１次転写ローラであり。３３は２次転写ローラであり、３４は３０φローラ（外形が３０ｍｍ）であり、３５は２８φローラである。この装置を、実際に駆動して試験を行った。
【００３８】
図４において、ベルトは、φ３０ローラ３４とφ２８ローラ３５の外周面に沿って屈曲し、直線部で真っ直ぐに戻ることにより物理的、機械的ストレスを受けることとなる。
また、１次転写ローラ３２と２次転写ローラ３３間で数ｋボルトの電圧が印加されているため、電気的ストレスを受けることとなる。
このため、表層は通紙枚数に応じて劣化していくこととなる。
なお、このカラープリンターは、シアン、マゼンタ、イエロー、ブラックのトナーが順次転写ベルト上に形成されていくため、１枚印刷すればこれらのストレスを４回受けることとなる。
【００３９】
（試験結果）
以下、各種の試験結果を、表を参照しつつ説明する。
表１に、離トナー性試験の結果を示す。
表の耐久性欄は、表層にクラック、しわが発生するまでの通紙枚数であり、本欄のｋは１０００（キロ）を示し、ｍは１０００，０００（メガ）を示す。
なお、転写ベルトとして求められる耐久枚数は、少なくとも１０万枚（１００ｋ枚）であり、好ましくは１００万枚（１ｍ枚）の通紙に耐えることとされる。
また、比較例および実施例の配合量は、「基材」１００部に対する比（部数）である。
なお、離トナー性は、トナー掻き採り用ブレードでケミカルトナーが除去できているか否かで良否を判断した。また、離トナー性欄の○は合格を、△は不合格を、×は完全な不合格を示す。
【００４０】
表１から、試験例の１−１から同１−４を見ると、従来技術の試験例１−１と同１−３のベルトの離トナー性を改善するためにはＰＴＦＥ粉末を配合せねばならないが、配合した試験例１−２と同１−４のベルトは、耐久性（耐屈曲性）が大幅に低下していることが判る。
一方、ＰＦＡを用いたベルト試験例１−６のベルトは、離トナー性、耐久性とも優れていることが判る。
また、ＰＴＦＥを用いたベルト試験例１−５のベルトは耐久性はアクリル等に比較して優れ、離トナー性は優れていることが判る。
【００４１】
【表１】
2007212740.tif 000002
【００４２】
表２にＰＦＡの配合量と耐久性の関係を示す。表２から、ＰＦＡの配合量が多いほど耐久性が加速度的に向上しているのが判る。これは、ＰＦＡにはパーフルオロアルキル基が付加されているため分子同士が絡みつき易く、結晶量も少なくなるためと思われる。
また、試験例の２−１と試験例の２−２から、ＰＴＦＥにＰＦＡを添加すると耐久性が向上することが判る。特に、２−５、２−６および２−７から、ＰＴＦＥにＰＦＡを少量添加すると耐久性が飛躍的に向上することが判る。これは、前記のごとく、ＰＴＦＥの微粉末が製膜時（冷却時）の結晶発生の核となり、結晶が過度に大きくならないように制御できたためと解釈できる。
【００４３】
【表２】
2007212740.tif 000003
【００４４】
表３に、モロフォルジー改良品とＭＦＲが耐久性に及ぼす影響を示す。表３より、試験例３−１の汎用ＰＦＡより、試験例３−５のモロフォルジー改良品の方が同じＭＦＲでは耐久性が高い。これは、パーフルオロアルキル基が多く、結晶量も少ないためと考えられる。
また、特に試験例３−２から同３−５を見ると、ＭＦＲが小さいほど、耐久性が良好なことも判る。一方、表３には出ていないが、ＭＦＲが２未満であると、焼成時（溶融時）に流れないため、均一な膜とすることが困難となる。
【００４５】
【表３】
2007212740.tif 000004
【００４６】
表４は、表面抵抗率が耐久性に及ぼす影響を示す。本表の試験例では、他の表の試験例と異なり、表面抵抗率を１０１１Ω／□に固定せず、種々変化させてある。そして、これにより、本表４では、表面抵抗率の変化に応じて耐久性がどの様に変化していくかを示してある。なお、本ＦＳ−１０Ｐ欄の行の数字は、基材の９５０ＨＰ１００重量部に配合した導電材の重量部を示す。
また、表面抵抗率の欄の「Ｅ＋１５」等の「Ｅ＋」は、１０の乗冪を示す。従って、「Ｅ＋１５」は１５乗（単位は、Ω／□）である。
本表４から、表面抵抗率が下がるほど電気的ストレスを受け難くなるため、耐久性が向上していることが判る。一方、表面抵抗率がＥ＋１０以下では、トナーの移動のために付着した電流が横方向に逃げて画像に悪影響が出かねないため、それ以上の表面低効率が必要である。
【００４７】
【表４】
2007212740.tif 000005
【図面の簡単な説明】
【００４８】
【図１】ベース層上に形成された弾性層と表層とを、ウォーターバックを使用して接着している様子を概念的に示す図である。
【図２】ベース層上に形成された弾性層と表層とを、ナイロン製中子を使用して接着している様子を概念的に示す図である。
【図３】ベース層上に形成された弾性層と表層とを、シリコンゴム製スペーサとプレスを使用して接着している様子を概念的に示す図である。
【図４】転写ベルトに物理的、機械的ストレスと荷電ストレスを加えて耐久性を試験する装置の概念図である。
【符号の説明】
【００４９】
８      外筒
９      表層
１１    ベース層
１２    弾性層
１３    中子
１４    バインダー層
１５    真空維持用のリング状の蓋
１６    スペーサ
１７    ＭＣナイロン製ブロック
３１    感光ドラム
３２    １次転写ローラ
３３    ２次転写ローラ
３４    ３０φローラ
３５    ２８φローラ
５０    ウォーターバック
５２    膨らんだウォーターバックの胴
５５    ウォーターバックのエンドプレート
５９    加圧用ポンプ
６０    真空容器
６１    真空容器の蓋
６２    真空ポンプ
７０    ヒータ
【図１】
2007212740.tif 000006
【図２】
2007212740.tif 000007
【図３】
2007212740.tif 000008
【図４】
2007212740.tif 000009